(57)【要約】【課題】本発明は、本発明は、広範な色素に対し高い吸着能を有し、腐敗の問題のない絹及び／又は皮粉（ハイドパウダー）を用いた色素吸着材、それを用いた色素吸着装置、及びそれらを用いた色素吸着方法を提供する。【解決手段】絹及び皮粉（ハイドパウダー）からなる群から選ばれる少なくとも１つのタンパク質素材を含有する色素の吸着材等に関する。【選択図】  なし【特許請求の範囲】
【請求項１】
絹及び皮粉（ハイドパウダー）からなる群から選ばれる少なくとも１つのタンパク質素材を含有する色素の吸着材。
【請求項２】
タンパク質素材が絹である請求項１に記載の吸着材。
【請求項３】
タンパク質素材が皮粉（ハイドパウダー）である請求項１に記載の吸着材。
【請求項４】
色素が染料である請求項１に記載の吸着材。
【請求項５】
染料が、タンパク染色剤、直接染料、酸性染料、塩基性染料、媒染染料、酸性媒染染料、建染染料（バット染料）、分散染料、反応染料、硫化染料、及び蛍光増白染料からなる群から選ばれる少なくとも１つを含有する請求項４に記載の吸着材。
【請求項６】
請求項１〜５のいずれかに記載の吸着材が充填された色素吸着部を有し、該色素吸着部の一端に廃液の導入口、及び該色素吸着部の他端に処理廃液の排出口を備えた、色素を含有する廃液の濾過装置。
【請求項７】
請求項１〜５のいずれかに記載の吸着材を用いて色素を含有する廃液から色素を吸着する方法。
【請求項８】
請求項６に記載の濾過装置に色素を含有する廃液を通すことを特徴とする色素を含有する廃液の濾過方法。
【発明の詳細な説明】
【０００１】
【発明の属する技術分野】
本発明は、絹及び／又は皮粉（ハイドパウダー）を用いた色素を含む廃液中から色素を除去しうる吸着材等に関する。
【０００２】
【従来の技術】
染料や顔料等の色素は、生化学実験、繊維の染色、塗料、印刷用インク、皮革染色等の広範な用途に用いられている。それにともない、使用済み色素含有廃液から効率的に色素を吸着除去する方法が望まれている。
【０００３】
生化学実験では、タンパク質の精製度を確認するため、合成高分子であるポリアクリルアミドゲルを支持体とする電気泳動分析が一般的に用いられている。電気泳動後、分離されたゲル中のタンパク質バンドを染色するために、アミドブラック１０Ｂやクマシー・ブリリアント・ブルーＲ−２５０などの染色液が使用されている。その際、タンパク質バンドに染着されない染料を脱色除去する必要がある。いまのところ、染料の脱色除去は、脱色液を幾度も交換することにより行われているが、回分式の単なる濃度勾配による脱色であり、攪拌等で若干早くなるものの、必ずしも迅速な脱色が行われているとは言えない。迅速な脱色のために、活性炭あるいはイオン交換樹脂などを吸着材として用いることもあるが、回分式よりも効率はよいが、コストをかけている割には必ずしも期待する程の速い処理にはなっていない。電気泳動分析はバイオテクノロジー研究を支える重要な技術であり、ゲルや装置の改良により以前に比べると迅速な分析が行われるようになって来たが、依然として染色後の廃液の脱色処理が分析処理速度を遅くしており、迅速な脱色方法が求められている。
【０００４】
また、繊維工業で排出される染色廃液は、着色していることから汚濁感が強く、地域によっては規制の対象となっているところもある。その規制は今後、全国的に強化されることは確実であり、有効な脱色方法の開発が強く望まれている。現在、染色廃液の脱色は、活性炭や木粉などの吸着材を用いる方法や、オゾン分解による方法、金属塩や合成高分子の添加による凝集沈殿を用いる方法、ＯＨラジカルによる分解方法などが知られている。
【０００５】
しかし、活性炭等の吸着材を用いる方法は、簡便な使用方法ではあるが多量の活性炭等を必要とし、それ自体が高価であることからコスト高となり、また、使用後に再処理の必要があるなどの問題点を抱えている。
【０００６】
凝集沈殿を用いる方法も、染料の種類によって用いる凝集剤を変える必要があり、またコストもかさみ、生成した沈殿物の処理が再び必要であることなど、この処理方法も問題がある。
【０００７】
また、オゾン分解による方法は、装置の設置に多大の費用がかかり、しかも高価なランプの定期的な交換が必要であり、小規模な企業での普及には難点がある。
【０００８】
また、ＯＨラジカルによる分解方法は、有機系色素を含有する廃液中に過酸化水素あるいは二酸化チタン粉末を添加して、紫外線を照射してＯＨラジカルを発生させ、有機系色素を分解させる処理方法であるが、危険性の高い過酸化水素を用いたりコストのかかる紫外線光源を必要とするため難点がある。
【０００９】
近年、これらに代わる処理方法が提案されている。例えば、特許文献１には、水中に含まれる有機系・無機系の各種物質、富栄養化物質、着色原因物質等の汚濁物質を、籾殻燻炭など植物種子の薫製あるいは乾留物からなる濾過剤によって吸着する除去方法が記載されている。
【００１０】
特許文献２には、活性炭、ゼオライトなどの粒子状固体物質、あるいは酸性物質、塩基性物質を坦持させた両性吸着材、更に羊毛屑からなる繊維集合体を用いて平版印刷から排出される着色汚水を脱色することが報告されている。
【００１１】
特許文献３には、麦汁の搾汁残滓であるビール粕、またはその処理物が染料を吸着できることが記載されている。
【００１２】
また、特許文献４には、豆腐や豆乳製造の際の副産物であるオカラや日本酒製造の際の副産物である酒粕など植物性食品廃棄物が、生化学実験の電気泳動分析で用いられる染料や、染色工業で排出される酸性染料あるいは反応性染料を既知の吸着材である活性炭や炭素繊維よりも効率よく吸着することを見いだしている。
【００１３】
上記の食品製造の副産物として大量に発生する植物性食品廃棄物は、染料を効率よく吸着・脱色できるが、これらの湿潤状態の廃棄物であり、しかも栄養分に富んでいることから微生物にとっては好都合な生育条件であり、常温ではすぐさまに腐食が始まり、悪臭を放つ。したがって、吸着材として用いるには殺菌剤等の添加による防腐対策や、乾燥させるなどの工程が必要となりコストがかさむためさらなる改善の余地がある。
【００１４】
【特許文献１】
特開昭６３−１９４７９３号公報（特許請求の範囲）
【００１５】
【特許文献２】
特開平１０−２９６００２号公報（特許請求の範囲、段落［０００３］〜［０００８］）
【００１６】
【特許文献３】
特開２００１−２５７６３号公報（特許請求の範囲、段落［００１４］〜［００２４］）
【００１７】
【特許文献４】
特開２００１−２６９５７１号公報（特許請求の範囲、段落［０００５］〜［００１１］）
【００１８】
【発明が解決しようとする課題】
本発明は、広範な色素に対し高い吸着能を有し、腐敗の問題のない絹及び／又は皮粉（ハイドパウダー）を用いた色素吸着材、それを用いた色素吸着装置（濾過装置）、及びそれらを用いた色素吸着方法を提供することを目的とする。
【００１９】
【課題を解決するための手段】
本発明者らは、上記の課題を達成すべく、色素の吸着材として動物性タンパク質素材に着目し、それを用いて色素含有廃液から色素を効率的に除去する方法を検討した結果、絹及び／又は皮粉（ハイドパウダー）が色素吸着材として極めて優れた性能を有することを見出し、本発明を完成するに至った。
【００２０】
すなわち、本発明は以下の技術を提供する。
項１  絹及び皮粉（ハイドパウダー）からなる群から選ばれる少なくとも１つのタンパク質素材を含有する色素の吸着材。
項２  タンパク質素材が絹である項１に記載の吸着材。
項３  タンパク質素材が皮粉（ハイドパウダー）である項１に記載の吸着材。
項４  色素が染料である項１に記載の吸着材。
項５  染料が、タンパク染色剤、直接染料、酸性染料、塩基性染料、媒染染料、酸性媒染染料、建染染料（バット染料）、分散染料、反応染料、硫化染料、及び蛍光増白染料からなる群から選ばれる少なくとも１つを含有する項４に記載の吸着材。
項６  項１〜５のいずれかに記載の吸着材が充填された色素吸着部を有し、該色素吸着部の一端に廃液の導入口、及び該色素吸着部の他端に処理廃液の排出口を備えた、色素を含有する廃液の濾過装置。
項７  項１〜５のいずれかに記載の吸着材を用いて色素を含有する廃液から色素を吸着する方法。
項８  項６に記載の濾過装置に色素を含有する廃液を通すことを特徴とする色素を含有する廃液の濾過方法。
【００２１】
【発明の実施の形態】
本発明の色素吸着材について、以下詳細に説明する。
色素吸着材
本発明の色素吸着材は、絹及び／又は皮粉（ハイドパウダー）の動物性タンパク質素材を含むものである。
【００２２】
絹は、未使用の素材原料であっても、絹糸又は絹織物の状態であってもよく、また使用後に廃棄物となった絹製古着等であってもよい。絹糸又は絹織物を色素吸着材として使用する場合、そのままの状態で使用することも可能であるが、色素の吸着効率の点から、色素を含む廃液との接触面積が大きい裁断されたものや繊維状のものが好ましい。
【００２３】
皮粉は、動物の皮から調製した皮粉のみならず、クロムで鞣した革を脱クロムした皮粉であってもよい。皮粉を色素吸着材として使用する場合も、そのままの状態で使用することも可能であるが、吸着効率の点から、色素を含む廃液との接触面積が大きくなる裁断されたものや繊維状のものが好ましい。
【００２４】
また、既に染色等が施されている絹及び／又は皮粉を用いる場合は、染色の程度が低いものを用いるのが好ましい。
【００２５】
本発明の色素吸着材を用いることにより、色素を含有する廃液から極めて効率的に色素を吸着除去することが可能となる。
【００２６】
なお、動物性タンパク質素材である羊毛については、それ自体撥水性を有するため水となじみにくく、絹及び／又は皮粉と比べると色素吸着能は低い。しかも、羊毛を色素廃液の吸着に用いようとすれば、少なくとも界面活性剤等の湿潤剤を用いて羊毛を被脱色液に馴染ませる必要があり、また化学処理が必要な場合があったりして、利用形態としては不便さをともなう。また、本発明の絹及び／又は皮粉からなる吸着材は、広範な種類の色素に対し高い吸着能を有しているが、羊毛は一部の色素（例えば、酸性染料）の吸着には適するが広範な種類の色素に対しては充分な吸着能が得られないことが分かった。
【００２７】
また、本発明の色素吸着材には、色素に対する吸着能を阻害しない範囲で、他の色素吸着材を添加することも可能である。他の色素吸着材としては、羊毛、羽毛、活性炭、木粉、パルプ等が例示される。他の色素吸着剤の含有量は、本発明の色素吸着材１００重量部に対し１０重量部程度以内であることが好ましい。
色素
本発明の色素吸着材の吸着対象となる色素は、特に限定はないが、染料、顔料等が挙げられる。染料とは、通常水に溶ける色素をいい、顔料とは、通常水に溶けない色素をいう。
【００２８】
染料としては、例えば、タンパク染色剤、直接染料、酸性染料、塩基性染料、媒染染料、酸性媒染染料、建染染料（バット染料）、分散染料、反応性染料、硫化染料、及び蛍光増白染料等が挙げられる。タンパク染色剤としては、例えば、ポンソー３Ｒ（ポンソーＳ）、アミドブラック１０Ｂ、ニグロシン、アシッドバイオレッド１７、クマシー・ブリリアント・ブルーＧ２５０、クマシー・ブリリアント・ブルーＲ２５０、銀等が挙げられる。
【００２９】
顔料としては、有機顔料及び無機顔料が挙げられる。有機顔料としては、例えば、植物性顔料、動物性顔料、鉱物性顔料等の天然有機顔料；及び染付レーキ顔料、溶性アゾ顔料、不溶性アゾ顔料、縮合アゾ顔料、アゾ錯塩顔料、フタロシアニン顔料、縮合多環顔料、蛍光顔料等の合成有機顔料が挙げられる。無機顔料としては、例えば、土系顔料、焼成土、鉱物性顔料等の天然無機顔料；及び酸化物顔料、水酸化物顔料、硫化物顔料、珪酸塩顔料、燐酸塩顔料、炭酸塩顔料、金属粉顔料、炭素顔料等の合成無機顔料が挙げられる。
【００３０】
絹を含む本発明の色素吸着材は、酸性染料、反応性染料、カチオン染料、直接染料、分散染料等の染料の吸着能に優れている。
【００３１】
皮粉を含む本発明の色素吸着材は、酸性染料、反応性染料、カチオン染料、直接染料等の染料の吸着能に優れている。
色素の吸着方法
本発明はまた、上述の色素吸着材を用いた色素を含む廃液中の色素の吸着方法をも提供する。
【００３２】
色素を含む廃液としては、生化学実験の電気泳動実験における染色残液、繊維染色の染料廃液、印刷用インクを含む廃液、皮革染色廃液等が例示される。該廃液の媒体としては、水、アルコール類、ケトン類、これらの混合媒体等が例示され、水、メタノール、エタノール、アセトン、又はこれらの混合媒体が好ましい。
【００３３】
また、吸着効率を向上させるため、色素の種類に応じて添加剤を加えてもよい。この添加剤としては、吸着材の吸着能を向上させうるものであればよく、処理後の廃液中に残存しても環境への影響が低いものが好ましく、例えば、有機酸（酢酸、プロピオン酸、安息香酸、ベンゼンスルホン酸等）、無機酸（塩酸、硫酸等）等が挙げられる。例えば、酸性染料、反応染料等の色素廃液を吸着する場合は、吸着能を向上させるため酢酸等で廃液をｐＨ３〜４程度に調製しておくことが好ましい。
【００３４】
色素吸着に供される廃液中の色素の含有量は、広い範囲で設定することが可能であるが、好ましくは２５〜２５００ｐｐｍ程度である。一次廃液中の色素濃度がこの範囲より大きい場合は、水等の媒体を加えて希釈しあらかじめ濃度を調製してもよい。
【００３５】
本発明の色素の吸着方法としては、（１）  色素を含む廃液に本発明の吸着材を浸積するバッチ処理方法、（２）  色素を含む廃液を本発明の吸着材に通過させるフロー処理方法などが例示される。
【００３６】
上記（１）のバッチ処理方法としては、例えば、色素を含む廃液をいれた容器内に本発明の吸着材を入れたパックを浸積し、必要であれば撹拌、加熱することにより実施することができる。パックの材質としては、廃液中で溶解せず、本発明の吸着材の作用に悪影響を与えないものであれば特に限定はない。或いは、色素を含む廃液を入れた容器内に本発明の吸着材を加え浸積し、必要であれば撹拌、加熱することにより実施することができる。後者の場合、吸着処理後、吸着材が混入した廃液から吸着材を濾過することが必要である。撹拌操作を用いた場合、その撹拌速度は特に限定はないが、通常、１０〜１５０ストローク／分程度であればよい。また、撹拌時の温度は通常室温程度でよいが、吸着効率を上げるため、４０〜５０℃程度に加熱してもよい。
【００３７】
吸着材の使用量は、色素含有廃液１Ｌに対し吸着材１〜１０ｇ程度を用いればよい。
【００３８】
上記（２）のフロー処理方法としては、例えば、図１の様な濾過装置３が挙げられる。フロー処理方法は、本発明の吸着材１が充填された濾過フィルタを備えた濾過装置３に、色素を含む廃液を通すことにより実施することができる。該濾過装置３は、吸着材１が充填された濾過フィルタを含む色素吸着部２を有し、該吸着部の一端に色素を含有する廃液の導入口４、及び該吸着部の他端に処理廃液の排出口５を備えている。濾過フィルタは、本発明の吸着材を担持でき廃液を通過させることができるものであれば特に限定はない。該濾過装置３の形状としては、特に限定されないが、色素含有廃液が均一に濾過フィルタを通過できるように円筒形のものが好ましい。
【００３９】
該色素含有廃液が濾過フィルタを通過する速度は、濾過装置や濾過フィルタの大きさ、廃液中の色素濃度にもよるが、通常、１０〜４００ｍｌ／ｍｉｎ程度であればよい。廃液の流速は、例えば、加圧或いは吸引ポンプを用いて調製すればよい。さらに、１回の濾過操作で濾過効率が低い場合は、吸着材を充填した濾過フィルタの長さを伸長したり、廃液を複数回濾過フィルタに通過させることにより適宜調整することも可能である。
【００４０】
【発明の効果】
本発明の絹及び／又は皮粉からなる吸着材によれば、広範な種類の色素を含有する廃液から効率よく色素を吸着・脱色できる。この吸着材は、使用済みの廃棄物である絹、皮粉も使用可能である点で、資源循環型社会に好適な技術を提供するものであり、かつランニングコストを低減でき好ましい。また、基本的に絹、皮粉のみからなる吸着材であり、他の有害な添加物を必要としないため、環境への負荷も少なく環境保全に寄与しうるものである。さらに、オカラや酒粕等の植物性タンパクからなる色素吸着材に生じやすい腐敗の問題もない。
【００４１】
【実施例】
以下に実施例および参考例を示し、本発明の特徴とするところをより一層明確にするが、本発明は、これら実施例に限定されるものではない。
【００４２】
実施例１と実施例２は、電気泳動実験で用いられるクマシー・ブリリアント・ブルーＲ２５０の吸着について示し、実施例３〜６は、繊維工業の捺染で用いられる酸性染料、反応染料、カチオン染料、及び直接染料の吸着、脱色について示した。なお、吸着の評価は吸光度を測定し、以下の式により吸着率を算出した。
【００４３】
吸着率（％）＝｛（Ａｉ−Ａｔ）／Ａｉ｝×１００
ここで、Ａｉは処理前の吸光度（初期濃度）、Ａｔは一定時間処理後の吸光度の測定値である。測定する吸光度は、予め求めた各染料の最大吸収波長付近の波長で測定した。
実施例１
生化学実験の電気泳動分析で用いられるクマシー・ブリリアント・ブルーＲ２５０（フルカ  エイ  ジー（Ｆｌｕｋａ  ＡＧ）社製）を用いて吸着実験を行った。２．５ｇのクマシー・ブリリアント・ブルーＲ２５０を、５００ｍｌのメタノールと１００ｍｌの酢酸中に溶解した後これに蒸留水を加えて、染色液１Ｌを調製した。また、２５０ｍｌのメタノールと７０ｍｌの酢酸を混合しこれに蒸留水を加えて、染色液の濃度調整のために用いる希釈液１Ｌを調製した。
【００４４】
吸着実験は、先ず、上記の染色液に適当量の希釈液を加えて初期濃度（吸光度）０．５７２（波長６００ｎｍ）の染色液を調製した。この液３０ｍｌに、表１に示す各吸着材０．３ｇを加え、６０分間室温で撹拌した。吸着材の絹及び羊毛は織物の形態で５ｃｍ角に切断したものを用い、皮粉は粉末状態のものを用いた。その後、濾紙Ｎｏ．６Ｃ（東洋濾紙製）で濾過し、濾液について６００ｎｍの吸光度を測定して、初期濃度との差から吸着率を求めた。それらの結果を表１に記す。参考までに、羊毛の吸着力も示した。
【００４５】
表１より、動物性タンパク質を主成分とする素材が、クマシー・ブリリアント・ブルーＲ２５０を効率よく吸着し、溶液を脱色できることがわかった。
【００４６】
【表１】
2004167349.tif 000002
【００４７】
実施例２
基本的には、実施例１と同様の実験操作により、絹を吸着材として用い、羊毛と比較しながら染料の吸着能力の時間的変化を調べた。初期濃度（吸光度）が０．７１５（波長６００ｎｍ）の染色液３０ｍｌに、０．３ｇの吸着材を加えて室温で攪拌した。絹及び羊毛ともに織物の状態で５ｃｍ角に切断したものを用いた。撹拌開始から１５分ごとに溶液をサンプリングし濾過して、吸光度を測定して吸着率を算出した。それらの結果を表２及び図２に示す。これにより、絹の方が羊毛よりもクマシー・ブリリアント・ブルーＲ２５０を高い吸着速度で吸着することが分かった。
【００４８】
【表２】
2004167349.tif 000003
【００４９】
実施例３
酸性染料のスプラセン（Ｓｕｐｒａｃｅｎ）Ｂｌｕｅ−ＧＥ２５０、スプラセンＲｅｄ  Ｂ、及びスプラセンＹｅｌｌｏｗ  ＧＲ２００％の３種類の染色液３０ｍｌを入れた共栓付き三角フラスコに、各吸着材を０．３ｇ入れ、室温で１００ストローク／分で攪拌しながら６０分吸着させた。なお、各染色液の初期濃度（吸光度）は、それぞれ０．８６８（波長６００ｎｍ）、０．９１９（波長５００ｎｍ）、０．８４５（波長４００ｎｍ）であった。吸着材の絹及び羊毛は織物の状態で５ｃｍ角に切断したものを、皮粉及びオカラは粉末状態のものを用いた。濾過後、吸光度を測定し吸着率を算出した。その結果を表３に示す。なお、参考までに、動物性タンパク質である羊毛、植物性食品廃棄物であるオカラの吸着率も示す。動物性タンパク質素材の吸着剤も、植物性食品廃棄物であるオカラと同等の高い吸着率を示した。
【００５０】
【表３】
2004167349.tif 000004
【００５１】
実施例４
次に、反応性染料のチバクロン（Ｃｉｂａｃｒｏｎ）−Ｂｌｕｅ  ＣＲ、チバクロンＲｅｄ  Ｃ−Ｒ、及びチバクロンＹｅｌｌｏｗ  Ｃ−Ｒ−０１の３種類の染色液３０ｍｌを入れた共栓付き三角フラスコに、各吸着材を０．３ｇ入れ、室温で１００ストローク／分で攪拌しながら６０分吸着させた。なお、染料の初期濃度（吸光度）は、それぞれ０．８６８（波長６００ｎｍ）、０．９１９（波長５００ｎｍ）、０．８４５（波長４００ｎｍ）であった。吸着材の絹及び羊毛は織物の状態で５ｃｍ角に切断したものを、皮粉及びオカラは粉末状態のものを用いた。濾過後、吸光度を測定し、初期濃度との差から吸着率を求めた。それらの結果を表４に示す。なお、参考までに、動物性タンパク質の羊毛、植物性食品廃棄物であるオカラの吸着率も併せて示す。
【００５２】
反応性染料の場合、羊毛の吸着率は低いが、絹・皮粉はオカラと同様に９０％付近の高い吸着率を示した。
【００５３】
【表４】
2004167349.tif 000005
【００５４】
実施例５
カチオン染料であるアイゼン  カラー  カシロン  ブルー（ＡＩＺＥＮ  ＣＯＬＯＲ  ＣＡＴＨＩＬＯＮ  ＢＬＵＥ）５  ＧＬＨ（保土ヶ谷化学製）の染色液３０ｍｌを入れた共栓付き三角フラスコに、各吸着材を０．３ｇ入れ、室温で１００ストローク／分で攪拌しながら６０分吸着させた。なお、染料の初期濃度（吸光度）は、０．５７１（波長６００ｎｍ）であった。吸着剤の絹及び羊毛は織物の状態で５ｃｍ角に切断したものを、皮粉及びオカラは粉末状態のものを用いた。濾過後、吸光度を測定し、初期濃度との差から吸着率を求めた。それらの結果を表５に示す。
【００５５】
【表５】
2004167349.tif 000006
【００５６】
実施例６
直接染料であるサンライト  スープラ（Ｓｕｎｌｉｇｈｔ  Ｓｕｐｒａ）  ＢＬＵＥ  Ｇ  Ｃｏｎｃ．（住友化学製）の染色液３０ｍｌを入れた共栓付き三角フラスコに、各吸着材を０．３ｇ入れ、室温で１００ストローク／分で攪拌しながら６０分吸着させた。なお、初期濃度（吸光度）は、０．７６１（波長６００ｎｍ）であった。吸着材の絹及び羊毛は織物の状態で５ｃｍ角に切断したものを、皮粉及びオカラは粉末状態のものを用いた。濾過後、吸光度を測定し、初期濃度との差から吸着率を求めた。それらの結果を表６に示す。
【００５７】
【表６】
2004167349.tif 000007
【００５８】
以上、実施例１〜６の結果から明らかなように、動物性タンパク質素材である絹、皮粉からなる吸着材は、クマシー・ブリリアント・ブルーＲ２５０、酸性染料のスプラセン  Ｂｌｕｅ、Ｒｅｄ、Ｙｅｌｌｏｗ、反応性染料のチバクロン  Ｂｌｕｅ、Ｒｅｄ、Ｙｅｌｌｏｗ、カチオン染料のアイゼン  カラー  カシロンブルー  ５  ＧＬＨ、及び直接染料のサンライト  スープラ  ＢＬＵＥ  Ｇ  Ｃｏｎｃ．等において高い吸着能を有することが分かった。
【図面の簡単な説明】
【図１】本発明の色素含有廃液の濾過装置の一例を示す図である。
【図２】吸着材として絹及び羊毛を用いた場合の染料吸着能力の時間的変化を示す図である。
【符号の説明】
１  吸着材
２  色素吸着部
３  濾過装置
４  廃液の導入口
５  処理廃液の排出口
【図１】
2004167349.tif 000008
【図２】
2004167349.tif 000009